(57)【要約】【課題】水分散体を調製した際の分散性が良好な脂肪酸マグネシウム塩の提供。【解決手段】トラップ水を含有し、下記（１）式を満たすことを特徴とする炭素数８〜２２の脂肪酸マグネシウム塩。    ０．４≦トラップ水含有量（ｍｏｌ／ｍｏｌ）≦２．０・・・（１）  但し、トラップ水含有量とは、前記脂肪酸マグネシウム塩の熱重量分析測定において、７０℃から１２０℃の間までに減少する、前記脂肪酸マグネシウム塩１ｍｏｌに対する水のｍｏｌ数である。【選択図】なし【特許請求の範囲】
【請求項１】
トラップ水を含有し、下記（１）式を満たすことを特徴とする炭素数８〜２２の脂肪酸マグネシウム塩。
０．４≦トラップ水含有量（ｍｏｌ／ｍｏｌ）≦２．０・・・（１）
但し、トラップ水含有量とは、前記脂肪酸マグネシウム塩の熱重量分析測定において、７０℃から１２０℃の間までに減少する、前記脂肪酸マグネシウム塩１ｍｏｌに対する水のｍｏｌ数である。
【発明の詳細な説明】
【技術分野】
【０００１】
本発明は、水分散体を調製した際の分散性が良好な脂肪酸マグネシウム塩に関する。
【背景技術】
【０００２】
脂肪酸マグネシウム塩などの金属石鹸は、樹脂加工分野、化粧品分野、電子印刷分野、セメント分野、塗料分野および食品分野など多くの分野において様々な目的のために幅広く用いられている。特に、化粧品、塗料分野においては、金属石鹸粉体の平滑性や被覆性、分散性を活かし顔料等の分散剤として用いられている。
【０００３】
金属石鹸は直接法や複分解法により工業的に製造されている。直接法は脂肪酸と金属酸化物又は金属水酸化物とを直接反応させる方法であり、複分解法は脂肪酸に塩基性化合物を反応させた後、金属塩を反応させる方法である。
【０００４】
直接法による金属石鹸の製造方法としては、例えば、加熱式混練型反応器内で脂肪酸を溶解させ、無溶媒下で金属の酸化物又は水酸化物を徐々に添加する方法がある。この方法においては反応で水が生成するため、熱による乾燥工程を経て金属石鹸に付着する水を除去し、目的の金属石鹸を製造している。
一方、複分解法は、水性の溶媒中で脂肪酸に塩基性化合物を反応させ脂肪酸の塩基性化合物とし、さらに金属又は半金属を含有する金属塩を反応させる方法である。この方法においても水性溶媒を用いるため、熱による乾燥工程を経て金属石鹸に付着する水を除去し、目的の金属石鹸を製造している。乾燥工程により、金属石鹸表面に付着した水分はほぼ揮発し、通常１％程度まで除去した状態で用いる（特許文献１）。
【０００５】
こうして得られた金属石鹸は一般的に疎水性や撥水性が高い粉体である。建材分野、紙・パルプ分野、化粧品分野などでは、金属石鹸の撥水性が高いことを利用して、防水剤、コート紙製造時の潤滑剤、コート液の粘度調整剤として金属石鹸を溶媒に分散させて使用することがあり、特に水系の溶媒に金属石鹸を分散させる場合には工夫が必要である。
【０００６】
特許文献２には、脂肪酸金属塩水分散体及びポリオキシアルキレン化合物を混合して得られる、塗工紙用として好適な潤滑離型剤の製造法が提案されており、脂肪酸金属塩水分散体の体積平均粒子径が０．１〜７μｍであることが記載されている。同文献には、本製造法により、脂肪酸金属塩から構成される乾燥体（皮張り）が発生しにくい潤滑離型剤が得られることが記載されている。しかし、例えば化粧品分野では、粒子径が細かくなることで肌への感触が悪くなるため、塗工紙以外の他分野で本水分散体を用いる場合には使用感などの点で問題がある。
【０００７】
特許文献３には、脂肪酸金属石鹸を含有する皮膚外用剤が提案されており、ローション製剤などの水系製剤形に金属石鹸を添加することで、ケーキングの発生を抑制して粉体を含有させることが可能であると記載されている。しかし、金属石鹸自体の水分散性については問題があり、疎水性の金属石鹸粉末を分散剤として用いるための改善が求められていた。
【先行技術文献】
【特許文献】
【０００８】
【特許文献１】特開２００４−３００３３５号公報
【特許文献２】特開２００７−２３１４４６号公報
【特許文献３】特開２００２−１９３７３９号公報
【発明の概要】
【発明が解決しようとする課題】
【０００９】
本発明の目的は、水分散体を調製した際の分散性が良好な金属石鹸を提供することである。
【課題を解決するための手段】
【００１０】
本発明者らは、上記課題を解決するために鋭意検討を行った結果、金属石鹸のうち特にトラップ水を含有する脂肪酸マグネシウム塩において、熱重量分析（ＴＧＡ）測定によるトラップ水含有量が所定範囲であることによって、上記目的を達成できることを見出した。
なお、トラップ水とは、金属石鹸の分子中に若干取り込まれており、一定以上の熱を加えないと除去できない水分である。
【００１１】
即ち本発明は、トラップ水を含有し、下記（１）式を満たすことを特徴とする炭素数８〜２２の脂肪酸マグネシウム塩である。
０．４≦トラップ水含有量（ｍｏｌ／ｍｏｌ）≦２．０・・・（１）
但し、トラップ水含有量とは、前記脂肪酸マグネシウム塩の熱重量分析測定において、７０℃から１２０℃の間までに減少する、前記脂肪酸マグネシウム塩１ｍｏｌに対する水のｍｏｌ数である。
【００１２】
トラップ水を含有する炭素数８〜２２の脂肪酸マグネシウム塩のうち、脂肪酸が飽和脂肪酸であり、分子中に置換基を持たない脂肪酸マグネシウム塩は下記式で表される。
（ＣｎＨｍＣＯＯ）２Ｍｇ・ＡＨ２Ｏ（ｎ：８〜２２の整数、ｍ：１７〜４５の整数、Ａ：トラップ水含有量）
【００１３】
トラップ水含有量は、脂肪酸マグネシウム塩を加熱したときの７０℃から１２０℃までの間の脂肪酸マグネシウム塩の減量、即ち加熱減量Ｘ（％）を用いて下記（２）式で表され、（１）式および（２）式から（３）式の関係が導き出される。
【００１４】
【数２】
2019218328.tif 000002
【００１５】
【数３】
2019218328.tif 000003
【００１６】
なお、（２）式および（３）式中のＭは炭素数８〜２２の脂肪酸マグネシウム塩のモル質量（ｇ／ｍｏｌ）であり、本発明においては少数第一位を四捨五入した整数値である。
【発明の効果】
【００１７】
本発明の金属石鹸としての脂肪酸マグネシウム塩によれば、当該金属石鹸を含有する水分散体の分散性を向上させることができる。
【図面の簡単な説明】
【００１８】
【図１】図１は実施例１の脂肪酸マグネシウム塩の熱重量分析による測定結果を示すチャートである。
【図２】図２は実施例２の脂肪酸マグネシウム塩の熱重量分析による測定結果を示すチャートである。
【図３】図３は比較例１の脂肪酸マグネシウム塩の熱重量分析による測定結果を示すチャートである。
【図４】図４は比較例３の脂肪酸マグネシウム塩の熱重量分析による測定結果を示すチャートである。
【発明を実施するための形態】
【００１９】
以下、本発明の実施形態を説明する。
本発明の脂肪酸マグネシウム金属塩は、例えば複分解法により製造することができ、脂肪酸に塩基性化合物を反応させて脂肪酸塩基性化合物を調製した後、マグネシウム塩を反応させて製造することができる。以下、複分解法により製造する方法について説明する。
【００２０】
脂肪酸は炭素数が８〜２２であり、飽和脂肪酸及び不飽和脂肪酸のいずれであってもよく、直鎖状及び分岐状のいずれであってもよい。さらに、脂肪酸の構造中に水酸基、アルデヒド基、エポキシ基等の官能基が含まれていてもよい。かかる脂肪酸としては、例えば、カプリル酸、カプリン酸、ラウリン酸、ミリスチン酸、パルミチン酸、ステアリン酸、ベヘン酸等が挙げられ、好ましくは炭素数１２〜１８の脂肪酸であり、特に好ましくはミリスチン酸である。これらの脂肪酸は、１種を単独で用いてもよく、２種以上を組み合わせて用いてもよい。
【００２１】
塩基性化合物としては、例えば、アルカリ金属（ナトリウム、カリウムなど）の水酸化物、及びアンモニア、モノエタノールアミン、ジエタノールアミン、トリエタノールアミンなどのアミン類などが挙げられる。脂肪酸アルカリ金属塩を形成したときに水に対する溶解度が高い点から、好ましくはナトリウム、カリウムなどのアルカリ金属の水酸化物（例えば、水酸化ナトリウム、水酸化カリウム）である。これらの塩基性化合物は、１種を単独で用いてもよく、２種以上を組み合わせて用いてもよい。
【００２２】
脂肪酸と塩基性化合物との反応は水性溶媒中で行なわれる。水性溶媒としては、一般的に使用される水が用いられ、例えば、イオン交換水、精製水、または蒸留水などのように、金属イオンなどの不純物の少ないものが好ましい。
また、トラップ水を本発明規定の範囲に含有する金属石鹸を容易に製造できる点で、水と低級アルコールとの混合溶媒を用いることが好ましい。低級アルコールとしては炭素数２〜３の脂肪族アルコールが好ましく、例えばエタノール、プロパノール、イソプロパノールが挙げられ、エタノールが特に好ましい。水と低級アルコールとの混合比率については特に制限を受けないが、水１００質量部に対して、低級アルコールは１〜５０質量部が好ましく、５〜４０質量部が特に好ましく、１０〜３０質量部がさらに好ましい。
【００２３】
脂肪酸と塩基性化合物との反応温度は、一般に、脂肪酸の融点以上であり、かつ１００℃以下である。脂肪酸の融点未満の温度で反応を行うと、脂肪酸塩基性化合物の溶解度が低下するので、目標物質は得られるが、最終的に得られる金属石鹸量が反応溶液量に対して少なく生産効率が低下するおそれがある。１００℃を超える温度で反応を行うと、金属石鹸の微細粒子同士の凝集が起こり、得られる金属石鹸の分散安定性が低下するおそれがある。好ましくは７５〜１００℃であり、特に好ましくは８０〜９５℃、さらに好ましくは７５〜９５℃である。反応温度が低すぎると、脂肪酸と塩基性化合物との反応率が低下するおそれがある。
【００２４】
脂肪酸と塩基性化合物との混合割合は、特に制限はなく、状況に応じて適宜選定すればよい。通常は、脂肪酸に対する塩基性化合物の当量比が０．９５〜１．１０の範囲になるように選ぶのが有利である。その当量比が上記範囲を逸脱すると未反応原料が多く残存し、その除去工程が必要となる場合がある。残存不純物を少なくするためには、該当量比は１．００〜１．０５の範囲が好ましい。
【００２５】
脂肪酸と塩基性化合物との反応により脂肪酸塩基性化合物が得られ、これとマグネシウム塩とを反応させる。脂肪酸と塩基性化合物との反応により得られた脂肪酸塩基性化合物を単離した後にマグネシウム塩を反応させてもよく、脂肪酸と塩基性化合物との反応の後に連続的にマグネシウム塩を反応させてもよい。
マグネシウム塩としては、特に限定されないが、水に対する溶解度が高く、効率的に脂肪酸塩基性化合物と反応する点から、マグネシウム塩化物、マグネシウム硫酸塩、及びマグネシウム硝酸塩が好ましい。
【００２６】
脂肪酸塩基性化合物とマグネシウム塩との反応は、例えば、マグネシウム塩の水溶液、及び脂肪酸塩基性化合物の水溶液を別々に調製した後、これらを混合することにより行なうことができる。例えば、脂肪酸塩基性化合物の水溶液中に、マグネシウム塩の水溶液を添加する、あるいは別の反応槽に両者を添加することによって行なうことができる。脂肪酸塩基性化合物の水溶液と、マグネシウム塩の水溶液との混合に際しては、例えば、脂肪酸塩基性化合物の水溶液に対して、マグネシウム塩の水溶液を一度に投入すると、得られる金属石鹸粒子の形状が不均一になり、粒度分布が広くなるおそれがある。したがって、本発明においては、脂肪酸塩基性化合物の水溶液に対して、マグネシウム塩の水溶液を適度な速度で徐々に滴下することが好ましい。
【００２７】
脂肪酸塩基性化合物とマグネシウム塩の混合割合は、特に制限はなく、状況に応じて適宜選定すればよい。通常は、脂肪酸塩基性化合物に対するマグネシウム塩の当量比が０．９〜１．１の範囲になるように選ぶのが有利である。その当量比が上記範囲を逸脱すると未反応原料が多く残存し、その除去工程が必要となる場合がある。残存不純物を少なくするためには、該当量比は０．９５〜１．０５の範囲が好ましい。
【００２８】
脂肪酸塩基性化合物とマグネシウム塩との反応は、脂肪酸塩基性化合物の溶解度を考慮して、当業者が通常行う温度条件下で行なうことができるが、脂肪酸と塩基性化合物とを反応させる際の温度条件と同じ温度条件下で行なうことが好ましい。
また、脂肪酸塩基性化合物とマグネシウム塩との反応に際しては、通常、溶媒として水を用いるが、脂肪酸と塩基性化合物との反応の場合と同様に、水と低級アルコールとの混合溶媒を用いることが好ましい。脂肪酸塩基性化合物とマグネシウム塩との反応に用いられる低級アルコールや水と低級アルコールとの混合比率は、脂肪酸と塩基性化合物との反応の場合と同様である。
【００２９】
金属石鹸製造時の脂肪酸塩基性化合物の濃度は、金属石鹸の生産性の点、及び脂肪酸塩基性化合物水溶液又は得られる金属石鹸スラリーのハンドリング性の点から、通常、水溶液中、１〜２０質量％、好ましくは５〜１５質量％である。脂肪酸塩基性化合物の濃度が低すぎる場合は、金属石鹸の生産性が低下することがある。濃度が高すぎる場合は、脂肪酸塩基性化合物水溶液又は得られる金属石鹸スラリーの粘度が上昇するので、均一な反応を行うことが困難となることがある。
なお、マグネシウム塩の濃度は、金属石鹸の生産性の点、及び脂肪酸塩基性化合物水溶液又は得られる金属石鹸スラリーのハンドリング性の点から、通常、水溶液中、１０〜５０質量％、好ましくは１０〜４０質量％である。
【００３０】
脂肪酸塩基性化合物とマグネシウム塩との反応時に、金属石鹸スラリーを安定化させて金属石鹸の生産性を向上させる目的で、ポリアルキレングリコール系エーテル、特にオキシプロピレンブロック（ＰＯ）がオキシエチレンブロック（ＥＯ）で挟まれた構造（ＥＯ−ＰＯ−ＥＯ）を有するトリブロックエーテルを金属石鹸スラリー中に存在させることが好ましい。金属石鹸スラリー中におけるポリアルキレングリコール系エーテルの含有量は、通常、脂肪酸塩基性化合物１００質量％に対して、０．０１〜５質量％であり、好ましくは０．０５〜２質量％である。
なお、ポリアルキレングリコール系エーテルは、脂肪酸と塩基性化合物とを反応させる前に反応系に存在させても良く、また脂肪酸塩基性化合物の調製後であって、脂肪酸塩基性化合物とマグネシウム塩との反応の前に反応系に存在させても良い。
【００３１】
上記方法によって金属石鹸スラリーが得られる。この金属石鹸スラリーはそのまま用いてもよく、あるいは遠心脱水機、フィルタープレス、真空回転濾過機などにより溶媒を分離し、必要に応じて、洗浄を行い、副生する金属又は半金属を含有する塩を除去した後に、回転乾燥機、気流乾燥装置、通気式乾燥機、噴霧式乾燥機、流動層型乾燥装置などにより乾燥させてもよい。乾燥方法は、連続式又は回分式、あるいは常圧又は真空下のいずれでもよい。さらに、乾燥させた金属石鹸を必要に応じて解砕する。解砕方法としては、特に限定されず、例えばピンミル、ジェットミル、アトマイザー等による解砕方法を採用することができる。解砕された金属石鹸粒子は多段篩装置等を用いて分級される。このようにして、本発明の金属石鹸としての脂肪酸マグネシウム金属塩を得ることができる。
【００３２】
本発明の脂肪酸マグネシウム塩は、トラップ水含有量（ｍｏｌ／ｍｏｌ）が０．４〜２．０であり、好ましくは０．５〜２．０であり、特に好ましくは０．６〜２．０であり、さらに好ましくは１．０〜２．０であり、より好ましくは１．５〜２．０である。トラップ水含有量が０．４〜２．０であることによって、金属石鹸（脂肪酸マグネシウム塩）と水溶液との相溶性が高くなり、金属石鹸を含有する水分散体の分散安定性を向上させることができる。トラップ水含有量が少なすぎる場合、金属石鹸と水溶液との相溶性が低くなるため、金属石鹸を含有する水分散体の分散安定性が向上し難くなることがあり、トラップ水含有量が多すぎる場合、金属石鹸の製造が難しくなることがある。
【００３３】
脂肪酸マグネシウム塩のトラップ水含有量は、脂肪酸マグネシウム塩の熱重量分析（ＴＧＡ）測定において、７０℃から１２０℃の間までの加熱減量Ｘ（％）から上記（２）式により算出することができる。
加熱減量Ｘ（％）を求めるために使用する熱重量分析は、試料を一定の加熱速度で昇温しながら、試料の質量変化を連続的に測定する分析方法である。本発明においては、サンプルをアルミニウム製サンプルパンに５ｍｇ計量し、窒素雰囲気下、１分間に２℃の加熱速度にて３０〜６００℃の測定範囲に設定して測定を行なう。
【実施例】
【００３４】
以下、実施例及び比較例を挙げて本発明をさらに具体的に説明する。なお、脂肪酸の分子量は酸価より算出し、金属石鹸の分子量は脂肪酸の分子量を基に算出している。
【００３５】
（合成例１）
３Ｌセパラブルフラスコにミリスチン酸（日油株式会社製、商品名：ＮＡＡ−１４２、モル質量：２２８．８ｇ／ｍｏｌ）を２００ｇ、ポリエチレングリコール・ポリプロピレングリコール・ブロックエーテル（日油株式会社製、商品名：プロノン♯１０４）を１０ｇ、および水を１８００ｇ、エタノールを４００ｇ仕込み、８０℃まで昇温した。次いで、４８質量％水酸化ナトリウム水溶液を７３．６ｇ（脂肪酸に対して１．０ｍｏｌ）加え、同温度にて１時間撹拌し、脂肪酸アルカリ金属塩の水溶液を調製した。
その後、脂肪酸アルカリ金属塩水溶液を撹拌しながら、２２．８質量％硫酸マグネシウム水溶液２５３．８ｇ（脂肪酸に対して１．０１ｍｏｌ）を４０分かけて滴下した。滴下後、同温度にて３０分間加熱撹拌して熟成した。得られた金属石鹸スラリーを吸引ろ過機にてろ過した後、１０００ｇの水にて３回洗浄した。その後６０℃の温風乾燥機で７２時間乾燥し、ミキサーで解砕後、５００μｍのふるいを通すことでミリスチン酸マグネシウム（モル質量：４７９．９ｇ／ｍｏｌ）を得た。
【００３６】
（合成例２）
３Ｌセパラブルフラスコにステアリン酸（日油株式会社製、商品名：ＮＡＡ−１８０、モル質量：２８６．０ｇ／ｍｏｌ）を２００ｇ、ポリエチレングリコール・ポリプロピレングリコール・ブロックエーテル（日油株式会社製、商品名：プロノン♯１０４）を１０ｇ、および水を１８００ｇ、エタノールを４００ｇ仕込み、８０℃まで昇温した。次いで、４８質量％水酸化ナトリウム水溶液を５９．２ｇ（脂肪酸に対して１．０ｍｏｌ）加え、同温度にて１時間撹拌し、脂肪酸アルカリ金属塩の水溶液を調製した。
その後、脂肪酸アルカリ金属塩水溶液を撹拌しながら、２２．８質量％硫酸マグネシウム水溶液２０３．６ｇ（脂肪酸に対して１．０１ｍｏｌ）を４０分かけて滴下した。滴下後、同温度にて３０分間加熱撹拌して熟成した。得られた金属石鹸スラリーを吸引ろ過機にてろ過した後、１０００ｇの水にて３回洗浄した。その後６０℃の温風乾燥機で７２時間乾燥し、ミキサーで解砕後、５００μｍのふるいを通すことでステアリン酸マグネシウム（モル質量：５９４．３ｇ／ｍｏｌ）を得た。
【００３７】
（合成例３）
３Ｌセパラブルフラスコにミリスチン酸（日油株式会社製、商品名：ＮＡＡ−１４２、モル質量：２２８．８ｇ／ｍｏｌ）を２００ｇ、ポリエチレングリコール・ポリプロピレングリコール・ブロックエーテル（日油株式会社製、商品名：プロノン♯１０４）を１０ｇ、および水を２２００ｇ仕込み、９５℃まで昇温した。次いで、４８質量％水酸化ナトリウム水溶液を７３．６ｇ（脂肪酸に対して１．０ｍｏｌ）加え、同温度にて１時間撹拌し、脂肪酸アルカリ金属塩の水溶液を調製した。
その後、脂肪酸アルカリ金属塩水溶液を撹拌しながら、２２．８質量％硫酸マグネシウム水溶液２５３．８ｇ（脂肪酸に対して１．０１ｍｏｌ）を４０分かけて滴下した。滴下後、同温度にて３０分間加熱撹拌して熟成した。得られた金属石鹸スラリーを吸引ろ過機にてろ過した後、１０００ｇの水にて３回洗浄した。その後６０℃の温風乾燥機で７２時間乾燥し、ミキサーで解砕後、５００μｍのふるいを通すことでミリスチン酸マグネシウム（モル質量：４７９．９ｇ／ｍｏｌ）を得た。
【００３８】
（合成例４）
３Ｌセパラブルフラスコにミリスチン酸（日油株式会社製、商品名：ＮＡＡ−１４２、モル質量：２２８．８ｇ／ｍｏｌ）を２００ｇ、ポリエチレングリコール・ポリプロピレングリコール・ブロックエーテル（日油株式会社製、商品名：プロノン♯１０４）を１０ｇ、および水を２２３０ｇ仕込み、７０℃まで昇温した。次いで、４８質量％水酸化ナトリウム水溶液を７３．６ｇ（脂肪酸に対して１．０ｍｏｌ）加え、同温度にて１時間撹拌し、脂肪酸アルカリ金属塩の水溶液を調製した。
その後、脂肪酸アルカリ金属塩水溶液を撹拌しながら、２２．８質量％硫酸マグネシウム水溶液２５３．８ｇ（脂肪酸に対して１．０１ｍｏｌ）を４０分かけて滴下した。滴下後、同温度にて３０分間加熱撹拌して熟成した。得られた金属石鹸スラリーを吸引ろ過機にてろ過した後、１０００ｇの水にて３回洗浄した。その後６０℃の温風乾燥機で７２時間乾燥し、ミキサーで解砕後、５００μｍのふるいを通すことでミリスチン酸マグネシウム（モル質量：４７９．９ｇ／ｍｏｌ）を得た。
【００３９】
（合成例５）
３Ｌセパラブルフラスコにミリスチン酸（日油株式会社製、商品名：ＮＡＡ−１４２、分子量：２２８．８ｇ／ｍｏｌ）を２００ｇ、ポリエチレングリコール・ポリプロピレングリコール・ブロックエーテル（日油株式会社製、商品名：プロノン♯１０４）を１０ｇ、および水を２２３０ｇ仕込み、７０℃まで昇温した。次いで、４８質量％水酸化ナトリウム水溶液を７３．６ｇ（脂肪酸に対して１．０ｍｏｌ）加え、同温度にて１時間撹拌し、脂肪酸アルカリ金属塩の水溶液を調製した。
その後、脂肪酸アルカリ金属塩水溶液を撹拌しながら、２２．８質量％硫酸マグネシウム水溶液２５３．８ｇ（脂肪酸に対して１．０１ｍｏｌ）を４０分かけて滴下した。滴下後、同温度にて３０分間加熱撹拌して熟成した。得られた金属石鹸スラリーを吸引ろ過機にてろ過した後、１０００ｇの水にて３回洗浄し、６０℃の温風乾燥機で７２時間乾燥した。その後、温度４０℃、湿度７５％に設定した恒温恒湿槽にて９時間加湿し、ミキサーで解砕後、５００μｍのふるいを通すことでミリスチン酸マグネシウム（モル質量：４７９．９ｇ／ｍｏｌ）を得た。
【００４０】
（合成例６）
３Ｌセパラブルフラスコにミリスチン酸（日油株式会社製、商品名：ＮＡＡ−１４２、分子量：  ２２８．８ｇ／ｍｏｌ）を２００ｇ、ポリエチレングリコール・ポリプロピレングリコール・ブロックエーテル（日油株式会社製、商品名：プロノン♯１０４）を１０ｇ、および水を２２３０ｇ仕込み、７０℃まで昇温した。次いで、４８質量％水酸化ナトリウム水溶液を７３．６ｇ（脂肪酸に対して１．０ｍｏｌ）加え、同温度にて１時間撹拌し、脂肪酸アルカリ金属塩の水溶液を調製した。
その後、脂肪酸アルカリ金属塩水溶液を撹拌しながら、２２．８質量％硫酸マグネシウム水溶液２５３．８ｇ（脂肪酸に対して１．０１ｍｏｌ）を４０分かけて滴下した。滴下後、同温度にて３０分間加熱撹拌して熟成した。得られた金属石鹸スラリーを吸引ろ過機にてろ過した後、１０００ｇの水にて３回洗浄し、６０℃の温風乾燥機で７２時間乾燥した。その後、温度４０℃、湿度７５％に設定した恒温恒湿槽にて１８時間加湿し、ミキサーで解砕後、５００μｍのふるいを通すことでミリスチン酸マグネシウム（モル質量：４７９．９ｇ／ｍｏｌ）を得た。
【００４１】
（実施例１〜３、比較例１〜３；金属石鹸の分析）
実施例１〜３および比較例１〜３で得られた各金属石鹸をアルミサンプルパンに５ｍｇ計量し、窒素雰囲気下、１分間に２℃の加熱速度にて３０〜６００℃の測定範囲で熱重量分析を行った。本発明においては、日立ハイテクサイエンス社製のＳＴＡ−７２００を用いて測定した。また、得られた各金属石鹸を以下の方法で分析した。結果を表１に示す。
【００４２】
（Ａ）マグネシウム含有量
精秤した磁性るつぼに金属石鹸を０．５ｇ測り、再度るつぼを精秤した後、電熱器にて金属石鹸を燃焼させた。次に、マッフル炉（ヤマト科学（株）製）にて８００℃、１時間強熱した後、デシケーター内で３０分冷却してからるつぼを精秤した。その後０．５ｍｏｌ／ｌ塩酸を１ｍｌ加えて灰分を溶解させコニカルビーカーに移し緩衝液（塩化アンモニウム／アンモニウム）、および指示薬（エリオクロムブラックＴおよびメチルイエロー）を加えた。その後、０．０５ｍｏｌ／ｌエチレンジアミン四酢酸水溶液を用いて滴定し、下記の（４）式にしたがってマグネシウム含有量を計算した。
【００４３】
【数４】
2019218328.tif 000004
【００４４】
Ａ：０．０５ｍｏｌ／ｌエチレンジアミン四酢酸水溶液の滴定量（ｍｌ）
ｆ：０．０５ｍｏｌ／ｌエチレンジアミン四酢酸水溶液のファクター
Ｗ：金属石鹸のサンプル量（ｇ）
水分：下記（ｃ）乾燥減量法により求めた水分
【００４５】
（Ｂ）遊離脂肪酸含有量
金属石鹸５ｇをビーカーに取り、ジエチルエーテル／エタノール混合溶媒（容積比１：１）７５ｇを加え、３０秒撹拌した後に３０分静置し、５Ｂのろ紙を使用してろ過を行った。ろ液に指示薬（フェノールフタレイン）を加え０．１ｍｏｌ／ｌの水酸化カリウム滴定溶液を用いて滴定した。同様の操作をブランクでも行い、下記の（５）式にしたがって遊離脂肪酸を計算した。
【００４６】
【数５】
2019218328.tif 000005
【００４７】
Ａ：サンプルへの滴定量（ｍｌ）
Ｂ：ブランクへの滴定量（ｍｌ）
ｆ：０．１ｍｏｌ／ｌ水酸化カリウム滴定溶液のファクター
Ｍ：使用した脂肪酸の分子量（ｇ／ｍｏｌ）
Ｗ：金属石鹸のサンプル量（ｇ）
【００４８】
（Ｃ）水分（乾燥減量）
精秤した秤量瓶に金属石鹸を３ｇ測り、再度秤量瓶を精秤した後、１０５±２℃に設定した乾燥機に３時間、金属石鹸粉体を静置し、金属石鹸表面に付着した水およびトラップ水を乾燥させた。その後、デシケーター内で３０分冷却してからるつぼを精秤し、減量を測定した。
【００４９】
（Ｄ）付着水分
上記（Ｃ）で測定した水分（％）と加熱減量（％）の差から算出した。
【００５０】
【表１】
2019218328.tif 000006
【００５１】
（実施例１〜３、比較例１〜３；金属石鹸の評価）
実施例１〜３および比較例１〜３で得られた各金属石鹸３質量％、ポリエチレングリコール・ポリプロピレングリコール・ブロックエーテル（日油株式会社製、商品名：プロノン♯１０４）１質量％、および精製水１００質量％を胴径４０．０ｍｍ、全長１２０ｍｍのスクリュー管に加え、ロッキングミル（（株）セイワ技研製）にて振動速度５０ｒｐｍ、１５秒間混合した。次いで、スクリュー管を室温にて６時間静置し、得られた分散液を用いて以下のように評価を行った。結果を表２に示す。
ａ．底面から水層上面までの高さ（ｃｍ）
ｂ．底面に沈殿する金属石鹸の高さ（ｃｍ）
ｃ．水層に対する金属石鹸の沈殿の割合＝ｂ／ａ（％）
【００５２】
【表２】
2019218328.tif 000007
【００５３】
実施例１〜３では、水層に対する金属石鹸の沈殿の割合ｃが小さいことから、金属石鹸の分散性が高くなり、金属石鹸分散液に高い安定性を付与できていることが分かる。
これに対して比較例１〜３では、十分な性能が得られていない。つまり金属石鹸のトラップ水含有量が少なく水との親和性が低いために、ｃの値が大きく分散安定性に劣っている。
【産業上の利用可能性】
【００５４】
本発明の脂肪酸マグネシウム塩は、金属石鹸として用いることができ、樹脂加工分野、化粧品分野、電子印刷分野、セメント分野、塗料分野および食品分野などで利用することができる。例えば、合成樹脂や錠剤の成型時に用いられる滑剤や離型剤、製紙・金属加工用潤滑剤に用いることができる。
【図１】
2019218328.tif 000008
【図２】
2019218328.tif 000009
【図３】
2019218328.tif 000010
【図４】
2019218328.tif 000011